(57)【特許請求の範囲】
【請求項１】
脂肪族共役ジエン系単量体２５〜５５重量％、シアン化ビニル系単量体３〜３０重量％、エチレン系不飽和カルボン酸単量体３〜１５重量％およびこれらと共重合可能な他の単量体０〜６９重量％を乳化重合して得られる共重合体ラテックスであり、エチレン系不飽和カルボン酸単量体としてフマル酸を３重量％以上含有し、かつ、エチレン系不飽和カルボン酸単量体に占めるフマル酸の割合が７７重量％以上であり、乳化重合の系内に全単量体の４０重量％を投入するまでに、フマル酸の全使用量を投入することを特徴とする共重合体ラテックス。
【請求項２】
請求項１に記載の共重合体ラテックスと顔料を含有する紙塗工用組成物
【請求項３】
顔料に占める炭酸カルシウムの割合が８０重量％以上である請求項２に記載の紙塗工用組成物。
【請求項４】
顔料として含有する炭酸カルシウムの８０重量％以上が、平均粒子径（体積基準Ｄ５０）が１．１μｍ以下である請求項２に記載の紙塗工用組成物。
【請求項５】
顔料として含有する炭酸カルシウムの８０重量％以上が、平均粒子径（体積基準Ｄ５０）が１．１μｍ以下である請求項３に記載の紙塗工用組成物。
【発明の詳細な説明】
【技術分野】
【０００１】
本発明は、共重合体ラテックス及び該ラテックスを含有する紙塗工用組成物に関するものである。
【背景技術】
【０００２】
近年、塗工紙は、その印刷効果が高い等の理由から、非常に数多くの印刷物に利用されている。季刊、月間紙等の定期刊行物の中にも、全ての頁に塗工紙が使用される場合もかなり増えている。特に、メールオーダービジネスにおけるダイレクトメールや商品カタログ等においては、そのほとんどが全ての頁に塗工紙を使用している。
【０００３】
一般に紙塗工用組成物は、クレーや炭酸カルシウムなどの白色顔料を水に分散した顔料分散液、顔料同士および顔料を原紙に接着固定するためのバインダー、およびその他の添加剤によって構成される水性塗料である。バインダーとしてはスチレン−ブタジエン系共重合体ラテックスに代表されるような合成エマルションバインダーやデンプン、カゼインに代表されるような天然バインダーが使用される。その中でもスチレン−ブタジエン系共重合体ラテックスは、品質設計の自由度が大きく、今日では紙塗工用組成物に最も適したバインダーとして広く使用されており、スチレン−ブタジエン系共重合体ラテックスの性能が紙塗工用組成物の性能や塗工紙作成時の操業性あるいは最終的な塗工紙の表面強度、印刷光沢などの品質に影響することが知られている。
【０００４】
一方、近年においては、顔料の低コスト化が行われ、高価なカオリンから安価な炭酸カルシウムへの配合比率が増しており、このような高炭酸カルシウム処方に適した紙塗工用組成物が求められている。とりわけ高炭酸カルシウム配合処方においては、白紙光沢の低下を炭酸カルシウム顔料の粒子径を小さくすることで対策するケースが多いが、高炭酸カルシウム配合紙塗工用組成物や使用する炭酸カルシウムの粒子径が小さい場合には、粘度安定性が劣り、紙塗工用組成物の粘度が経時的に上昇するため、塗工紙製造工程での塗工操業性が劣る傾向が見られる。
【０００５】
上記課題を解決するため、例えば特開２０１０−０７０８９９号公報（特許文献１）では、エチレン系不飽和カルボン酸単量体として使用する１塩基酸と２塩基酸の重量比率（１塩基酸／２塩基酸）と共重合体ラテックスの粒子径を規定することで、炭酸カルシウムの配合比率の高い紙塗工用組成物における塗工紙作成時の塗工操業性を改良する技術が紹介されている。しかし、これらの改良技術は、未だ紙塗工用組成物の粘度安定性に要求される性能を十分に満足するレベルには至っておらず、共重合体ラテックスについて更なる改良が強く求められていた。
【先行技術文献】
【特許文献】
【０００６】
【特許文献１】特開２０１０−０７０８９９号公報
【発明の概要】
【発明が解決しようとする課題】
【０００７】
本発明は、粘度安定性に優れ、塗工紙製造工程での塗工操業性が良好である紙塗工用組成物が得られる共重合体ラテックスを提供することを目的とするものである。
【課題を解決するための手段】
【０００８】
脂肪族共役ジエン系単量体２５〜５５重量％、シアン化ビニル系単量体３〜３０重量％、エチレン系不飽和カルボン酸単量体３〜１５重量％およびこれらと共重合可能な他の単量体０〜６９重量％を乳化重合して得られる共重合体ラテックスであり、エチレン系不飽和カルボン酸単量体としてフマル酸を３重量％以上含有し、かつ、エチレン系不飽和カルボン酸単量体に占めるフマル酸の割合が７７重量％以上であり、乳化重合の系内に全単量体の４０重量％を投入するまでに、フマル酸の全使用量を投入することを特徴とする共重合体ラテックスを提供するものである。
【発明の効果】
【０００９】
本発明によれば、粘度安定性に優れ、塗工紙製造工程での塗工操業性が良好である紙塗工用組成物が得られる共重合体ラテックスを提供することができる。特に、粘度安定性に劣る高濃度の紙塗工用組成物や炭酸カルシウム配合比率が高い紙塗工用組成物において有効である。
【発明を実施するための形態】
【００１０】
本発明の共重合体ラテックスは、脂肪族共役ジエン系単量体、シアン化ビニル系単量体、エチレン系不飽和カルボン酸単量体およびこれらと共重合可能な他の単量体を乳化重合して得られる。
【００１１】
脂肪族共役ジエン系単量体としては、１，３−ブタジエン、２−メチル−１，３−ブタジエン、２，３−ジメチル−１，３−ブタジエン、２−クロル−１，３−ブタジエン、置換直鎖共役ペンタジエン類、置換および側鎖共役ヘキサジエン類などが挙げられ、これらを１種または２種以上使用することができる。特に１，３−ブタジエンの使用が好ましい。
【００１２】
シアン化ビニル系単量体としては、アクリロニトリル、メタクリロニトリル、α−クロルアクリロニトリル、α−エチルアクリロニトリルなどが挙げられ、これらを１種または２種以上使用することができる。特にアクリロニトリルまたはメタクリロニトリルの使用が好ましい。
【００１３】
エチレン系不飽和カルボン酸単量体としては、アクリル酸、メタクリル酸、クロトン酸、マレイン酸、フマル酸、イタコン酸などの１塩基酸または２塩基酸（無水物）が挙げられ、これらを上記範囲で使用することができる。
【００１４】
上記脂肪族共役ジエン系単量体、シアン化ビニル系単量体およびエチレン系不飽和カルボン酸単量体と共重合可能な他の単量体としては、アルケニル芳香族単量体、不飽和カルボン酸アルキルエステル単量体、ヒドロキシアルキル基を含有する不飽和単量体、不飽和カルボン酸アミド単量体等が挙げられる。
【００１５】
アルケニル芳香族単量体としては、スチレン、α−メチルスチレン、メチルα−メチルスチレン、ビニルトルエンおよびジビニルベンゼン等が挙げられ、これらを１種または２種以上使用することができる。特にスチレンの使用が好ましい。
【００１６】
不飽和カルボン酸アルキルエステル単量体としては、メチルアクリレート、メチルメタクリレート、エチルアクリレート、エチルメタクリレート、ブチルアクリレート、グリシジルメタクリレート、ジメチルフマレート、ジエチルフマレート、ジメチルマレエート、ジエチルマレエート、ジメチルイタコネート、モノメチルフマレート、モノエチルフマレート、２−エチルヘキシルアクリレート等が挙げられ、これらを１種または２種以上使用することができる。特にメチルメタクリレートの使用が好ましい。
【００１７】
ヒドロキシアルキル基を含有する不飽和単量体としては、β−ヒドロキシエチルアクリレート、β−ヒドロキシエチルメタクリレート、ヒドロキシプロピルアクリレート、ヒドロキシプロピルメタクリレート、ヒドロキシブチルアクリレート、ヒドロキシブチルメタクリレート、３−クロロ−２−ヒドロキシプロピルメタクリレート、ジ−（エチレングリコール）マレエート、ジ−（エチレングリコール）イタコネート、２−ヒドロキシエチルマレエート、ビス（２−ヒドロキシエチル）マレエート、２−ヒドロキシエチルメチルフマレートなどが挙げられ、これらを１種または２種以上使用することができる。特にβ−ヒドロキシエチルアクリレートの使用が好ましい。
【００１８】
不飽和カルボン酸アミド単量体としては、アクリルアミド、メタクリルアミド、Ｎ−メチロールアクリルアミド、Ｎ−メチロールメタクリルアミド、Ｎ，Ｎ−ジメチルアクリルアミドなどが挙げられ、これらを１種または２種以上使用することができる。特にアクリルアミドまたはメタクリルアミドの使用が好ましい。
【００１９】
さらに、上記単量体の他に、エチレン、プロピレン、酢酸ビニル、プロピオン酸ビニル、塩化ビニル、塩化ビニリデン等、通常の乳化重合において使用される単量体は何れも使用可能である。
【００２０】
本発明の共重合体ラテックスの単量体組成は、全単量体の合計を１００重量％とした場合に、脂肪族共役ジエン系単量体２５〜５５重量％、シアン化ビニル系単量体３〜３０重量％、エチレン系不飽和カルボン酸単量体３〜１５重量％およびこれらと共重合可能な他の単量体０〜６９重量％であり、エチレン系不飽和カルボン酸単量体としてフマル酸を３重量％以上含有し、かつ、エチレン系不飽和カルボン酸単量体に占めるフマル酸の割合が７７重量％以上であることが必要である。
【００２１】
脂肪族共役ジエン系単量体が２５重量％未満では塗工紙の表面強度が劣り、５５重量％を超えるとラテックスフィルムの粘着性が増し、塗工紙作成時の塗工操業性、特にバッキングロール等へ付着しやすくなる。好ましくは３５〜５０重量％である。
【００２２】
シアン化ビニル系単量体が３重量％未満では共重合体ラテックスの重合安定性が劣り、３０重量％を超えると塗工紙のインキ乾燥性が低下する。
【００２３】
エチレン系不飽和カルボン酸単量体が３重量％未満では塗工紙の表面強度が劣り、１５重量％を超えると共重合体ラテックス自身の粘度が高くなり、送液ポンプによる共重合体ラテックスの輸送搬送性が劣るなど取り扱い性が悪化する。
【００２４】
エチレン系不飽和カルボン酸単量体として、フマル酸が３重量％未満では紙塗工用組成物の粘度安定性が劣る。好ましくは３．５〜７重量％であり、７重量％を越えると共重合体ラテックス自身の粘度が高くなる傾向にある。より好ましくは４〜５．５重量％である。
【００２５】
エチレン系不飽和カルボン酸単量体に占めるフマル酸の割合が７７重量％未満では紙塗工用組成物の粘度安定性が劣る。好ましくは７９〜９５重量％であり、９５重量％を越えると共重合体ラテックスの重合安定性が劣る傾向にある。また、共重合体ラテックス自身の粘度も高くなる傾向にある。より好ましくは８１〜９０重量％である。
【００２６】
共重合可能な他の単量体が６９重量％を超えると塗工紙の表面強度が低下する。好ましくは０〜５９重量％である。
【００２７】
本発明の共重合体ラテックスの重合には、公知の乳化剤（界面活性剤）を使用することができる。例えば、高級アルコールの硫酸エステル塩、アルキルベンゼンスルホン酸塩、アルキルジフェニルエーテルジスルホン酸塩、脂肪族スルホン酸塩、脂肪族カルボン酸塩、デヒドロアビエチン酸塩、ナフタレンスルホン酸のホルマリン縮合物、非イオン性界面活性剤の硫酸エステル塩等のアニオン性界面活性剤、ポリエチレングリコールのアルキルエステル型、アルキルフェニルエーテル型、アルキルエーテル型等のノニオン性界面活性剤が挙げられ、これらを１種又は２種以上使用することができる。
【００２８】
本発明の共重合体ラテックスの重合には、公知の連鎖移動剤（分子量調整剤）を制限されることなく使用することができる。例えば、ｎ−ヘキシルメルカプタン、ｎ−オクチルメルカプタン、ｔ−オクチルメルカプタン、ｎ−ドデシルメルカプタン、ｔ−ドデシルメルカプタン、ｎ−ステアリルメルカプタン等のアルキルメルカプタン、ジメチルキサントゲンジサルファイド、ジイソプロピルキサントゲンジサルファイド等のキサントゲン化合物、テトラメチルチウラムジスルフィド、テトラエチルチウラムジスルフィド、テトラメチルチウラムモノスルフィド等のチウラム系化合物、２，６−ジ−ｔ−ブチル−４−メチルフェノール、スチレン化フェノール等のフェノール系化合物、アリルアルコール等のアリル化合物、ジクロルメタン、ジブロモメタン、四臭化炭素等のハロゲン化炭化水素化合物、α−ベンジルオキシスチレン、α−ベンジルオキシアクリロニトリル、α−ベンジルオキシアクリルアミド等のビニルエーテル、トリフェニルエタン、ペンタフェニルエタン、アクロレイン、メタアクロレイン、チオグリコール酸、チオリンゴ酸、２−エチルヘキシルチオグリコレート、ターピノレン、α−メチルスチレンダイマー等が挙げられ、これらを１種または２種以上使用することができる。
【００２９】
本発明の共重合体ラテックスの重合には、公知の重合開始剤として、過硫酸リチウム、過硫酸カリウム、過硫酸ナトリウム、過硫酸アンモニウム等の水溶性重合開始剤、クメンハイドロパーオキサイド、過酸化ベンゾイル、t−ブチルハイドロパーオキサイド、アセチルパーオキサイド、ジイソプロピルベンゼンハイドロパーオキサイド、１，１，３，３−テトラメチルブチルハイドロパーオキサイド等の油溶性重合開始剤を適宜用いることができる。特に過硫酸カリウム、過硫酸ナトリウム、クメンハイドロパーオキサイド、t−ブチルハイドロパーオキサイドの使用が好ましい。重合開始剤の量は特に制限されないが、単量体組成、重合反応系のｐＨ、他の添加剤などの組み合わせを考慮して適宜調整される。
【００３０】
本発明において好ましく用いられる還元剤の具体例としては、亜硫酸塩、亜硫酸水素塩、ピロ亜硫酸塩、亜ニチオン酸塩、ニチオン酸塩、チオ硫酸塩、ホルムアルデヒドスルホン酸塩、ベンズアルデヒドスルホン酸塩、また、Ｌ−アスコルビン酸、エリソルビン酸、酒石酸、クエン酸などのカルボン酸類及びその塩、更にはデキストロース、サッカロースなどの還元糖類、更にはジメチルアニリン、トリエタノールアミンなどのアミン類が挙げられる。特にＬ−アスコルビン酸、エリソルビン酸、が好ましい。
【００３１】
本発明の共重合体ラテックスの重合には、ペンタン、ヘキサン、ヘプタン、オクタン、シクロヘキサン、シクロヘプタン等の飽和炭化水素、ペンテン、ヘキセン、ヘプテン、シクロペンテン、シクロヘキセン、シクロヘプテン、４−メチルシクロヘキセン、１−メチルシクロヘキセン等の不飽和炭化水素、ベンゼン、トルエン、キシレン等の芳香族炭化水素などの炭化水素化合物を使用することができる。特に、沸点が適度に低く、重合終了後に水蒸気蒸留などによって回収、再利用しやすいシクロヘキセンやトルエンが、本発明の目的とは異なるものの、環境問題の観点から好適である。
【００３２】
本発明の共重合体ラテックスには、必要に応じて酸素補足剤、キレート剤、分散剤等の公知の添加剤を用いることも差し支えなく、これらは種類、使用量ともに特に限定されず、適宜適量使用することが出来る。更には消泡剤、老化防止剤、防腐剤、抗菌剤、難燃剤、紫外線吸収剤などの公知の添加剤を用いることも差し支えなく、これらも種類、使用量ともに特に限定されず、適宜適量使用することが出来る。また、本発明の共重合体ラテックスは、その使用目的に応じて他のラテックスと適宜適量ブレンドすることもできる。
【００３３】
本発明の共重合体ラテックスの製造にあたって、単量体ならびにその他の成分の添加方法については特に制限されるものではなく、一括添加方法、分割添加方法、連続添加方法、パワーフィード方法の何れでも採用することができる。また、一段重合、二段重合又は多段階重合等何れも採用することができる。
【００３４】
特に、紙塗工用組成物の粘度安定性の観点から、乳化重合の系内に全単量体の４０重量％を投入するまでに、フマル酸の全使用量を投入することが好ましい。全単量体の３０重量％を投入するまでにフマル酸の全使用量を投入することがより好ましく、全単量体の２０重量％を投入するまでにフマル酸の全使用量を投入することがさらに好ましい。また、フマル酸は一括添加することが好ましい。
【００３５】
本発明の紙塗工用組成物は、本発明の共重合体ラテックスと顔料を含有する。
【００３６】
本発明の紙塗工用組成物に含有される顔料は、炭酸カルシウム、カオリンクレーの他にタルク、硫酸バリウム、酸化チタン、水酸化アルミニウム、酸化亜鉛、サチンホワイトなどの無機顔料、あるいはポリスチレンラテックスのような有機顔料をそれぞれ単独または混合して使用することができる。
【００３７】
本発明の紙塗工用組成物は、顔料として炭酸カルシウムを含有する場合、顔料に占める炭酸カルシウムの割合が８０重量％以上であることが好ましい。一般的に、全顔料に占める炭酸カルシウムの割合を高くすると、塗工紙の表面強度は向上する傾向にあるものの、塗工用組成物の粘度安定性は低下する傾向にある。しかしながら、本発明の紙塗工用組成物においては、全顔料に占める炭酸カルシウムの割合が８０重量％以上であっても、優れた紙塗工用組成物の粘度安定性を維持することができ、塗工紙の表面強度を向上させることが可能である。
【００３８】
また、本発明の紙塗工用組成物は、顔料として含有する炭酸カルシウムの８０重量％以上が、平均粒子径（体積基準Ｄ５０）が１．１μｍ以下であることが好ましい。一般的に、顔料の粒子径を小さくすると、塗工紙の白紙光沢が向上する傾向にあるものの、塗工用組成物の粘度安定性は低下する傾向にある。しかしながら、本発明の紙塗工用組成物においては、顔料として含有する炭酸カルシウムの８０重量％以上が、平均粒子径（体積基準Ｄ５０）が１．１μｍ以下であっても、優れた紙塗工用組成物の粘度安定性を維持することができ、塗工紙の白紙光沢を向上させることが可能である。
【００３９】
本発明の紙塗工用組成物中の共重合体ラテックスの含有量は、顔料１００重量部（固形分）に対して２〜２０重量部（固形分）であることが好ましい。共重合体ラテックスの含有量が２重量部より少ないと顔料を充分に接着できない傾向にあり、２０重量部を超えると塗工紙の不透明度や白紙光沢が低下する傾向にある。
【００４０】
また、本発明の紙塗工用組成物には、必要に応じて澱粉、酸化澱粉、エステル化澱粉等の変性澱粉、大豆蛋白、カゼインなどの天然バインダー、あるいはポリビニルアルコール、カルボキシメチルセルロースなどの水溶性合成バインダーなどを使用しても差し支えない。さらに、ポリ酢酸ビニルラテックス、アクリル系ラテックスなどの合成ラテックス等を本発明の共重合体ラテックスと併用してもよい。
【００４１】
本発明の紙塗工用組成物を調整する際には、さらにその他の助剤、例えば分散剤（ピロリン酸ナトリウム、ポリアクリル酸ナトリウム、ヘキサメタリン酸ナトリウムなど）、消泡剤（ポリグリコール、脂肪酸エステル、リン酸エステル、シリコーンオイルなど）、レベリング剤（ロート油、ジシアンジアミド、尿素など）、防腐剤、離型剤（ステアリン酸カルシウム、パラフィンエマルジョンなど）、蛍光染料、カラー保水性向上剤（アルギン酸ナトリウムなど）を必要に応じて添加しても良い。
【００４２】
さらに、本発明の紙塗工用組成物を塗工用紙へ塗布する方法には、公知の技術、例えばエアナイフコーター、ブレードコーター、カーテンコーター、ロールコーター、バーコーターなどのいずれの塗工機を使用しても差し支えない。また、塗工後、表面を乾燥し、カレンダーリングなどにより仕上げる。
【実施例】
【００４３】
以下、実施例を挙げて本発明をさらに具体的に説明するが、本発明はその要旨を超えない限り、これらの実施例に限定されるものではない。なお、実施例中、割合を示す部および％は特に断りのない限り重量基準によるものである。
【００４４】
共重合体ラテックスの製造
（共重合体ラテックスＡ、Ｂ、Ｅ、Ｆ）
耐圧製の重合反応器に、重合水１３０部、過硫酸カリウム１．０部を仕込み、十分攪拌した後、表１および表２に示す１段目の各単量体および他の化合物を加えて７０℃にて重合を開始した。重合転化率が７０％を越えた時点で、次いで２段目の各単量体および他の化合物を加えて７０℃にて重合を行い、重合転化率が７５％を越えた時点で、次いで３段目の各単量体および他の化合物を加えて７０℃にて重合を行い、最終転化率が９７％を超えた時点で重合を終了した。
次いで、得られた共重合体ラテックスを、水酸化ナトリウムを用いてｐＨを７に調整し、水蒸気蒸留により未反応単量体および他の低沸点化合物を除去し、共重合体ラテックスＡ、Ｂ、Ｅ、Ｆを得た。
【００４５】
（共重合体ラテックスＣ）
耐圧製の重合反応器に、重合水１２０部、過硫酸カリウム０．９部を仕込み、十分攪拌した後、表１および表２に示す１段目の各単量体および他の化合物を加えて７０℃にて重合を開始した。重合転化率が７０％を越えた時点で、次いで２段目の各単量体および他の化合物を加えて７０℃にて重合を行い、重合転化率が７５％を越えた時点で、次いで３段目の各単量体および他の化合物を加えて７０℃にて重合を行い、重合転化率が８７％を越えた時点で４段目の各単量体および他の化合物を加えて７０℃にて重合を行い、最終転化率が９７％を超えた時点で重合を終了した。
次いで、得られた共重合体ラテックスを、水酸化ナトリウムを用いてｐＨを７に調整し、水蒸気蒸留により未反応単量体および他の低沸点化合物を除去し、共重合体ラテックスＣを得た。
【００４６】
（共重合体ラテックスＤ、Ｇ、Ｈ）
耐圧製の重合反応器に、重合水１４０部、過硫酸カリウム１．４部を仕込み、十分攪拌した後、表１および表２に示す１段目の各単量体および他の化合物を加えて７０℃にて重合を開始した。重合転化率が７０％を越えた時点で、次いで２段目の各単量体および他の化合物を加えて７０℃にて重合を行い、最終転化率が９７％を超えた時点で重合を終了した。
次いで、得られた共重合体ラテックスを、水酸化ナトリウムを用いてｐＨを７に調整し、水蒸気蒸留により未反応単量体および他の低沸点化合物を除去し、共重合体ラテックスＤ、Ｇ、Ｈを得た。
【００４７】
共重合体ラテックスの重合安定性の測定
共重合体ラテックス中の凝集物量を測定することで共重合体ラテックスの重合安定性の指標とした。重合が完了した後、水蒸気蒸留する前に、共重合体ラテックス：１ｋｇを試料として採取し、ステンレス製の３００メッシュ金網でろ過した。金網上に残った凝集物を乾燥した後、重量を測定し、試料（固形分換算）に対する割合を求め、凝集物発生率とした。その発生率を下記の４段階で評価した。結果を表３に示す。
◎  ：  ０．０１％未満
○  ：  ０．０１％以上  ０．０２％未満
△  ：  ０．０２％以上  ０．０５％未満
×  ：  ０．０５％以上
【００４８】
紙塗工用組成物の粘度安定性の測定
紙塗工用組成物の作成直後の粘度（単一円筒型回転粘度計（ブルックフィールド粘度計、Ｂ型粘度計）を用いてＪＩＳ Ｚ８８０３液体の粘度測定方法に準拠して測定）を測定し調整時粘度とする。一日間、静置後の紙塗工用組成物の粘度を同様に測定し静置粘度とする。（静置粘度／調整時粘度）の数値を粘度安定性の指標とした。結果を表３に示す。
◎        ・・・・１．５未満
○        ・・・・１．５以上  ２．０未満
○〜△    ・・・・２．０以上  ２．５未満
△        ・・・・２．５以上  ３．０未満
△〜×    ・・・・３．０以上  ３．５未満
×        ・・・・３．５以上
【００４９】
紙塗工用組成物の調整
（実施例１）
共重合体ラテックスＡをＮａＯＨでｐＨ９.５に調整し、下記に示した配合処方１に従って紙塗工用組成物を調整した。なお、重質炭酸カルシウムは平均粒子径（体積基準Ｄ５０）が０．９μｍのものを使用した。
【００５０】
（実施例２〜７、比較例１〜４）
共重合体ラテックス、配合処方、重質炭酸カルシウムの平均粒子径（体積基準Ｄ５０）を表３に示す通りに変更した以外は、実施例１と同様の方法で紙塗工用組成物を調整した。
【００５１】
紙塗工用組成物の配合処方
（配合処方１）
カオリン                            １０部
重質炭酸カルシウム                  ９０部
変性デンプン                          ２部
共重合体ラテックス                    ７部
・・・・・・・・・・・・・・・・・・・・・・・
固形分濃度                          ６７％
（配合処方２）
カオリン                            ４０部
重質炭酸カルシウム                  ６０部
変性デンプン                          ２部
共重合体ラテックス                    ７部
・・・・・・・・・・・・・・・・・・・・・・・
固形分濃度                          ６６％
【００５２】
炭酸カルシウムの平均粒子径（体積基準Ｄ５０）の測定
マイクロトラック社製レーザー回折・散乱式粒子径分布測定装置により測定した粒子の５０％径（Ｍｅｄｉａｎ径）を平均粒子径（体積基準Ｄ５０）とした。
【００５３】
塗工紙の作製
塗工原紙（坪量５５ｇ／ｍ２）に、上記の紙塗工用組成物を片面あたりの塗被量が１２g／ｍ２となるようにワイヤーバーを用いて塗工し乾燥した後、線圧６０ｋｇ／ｃｍ、温度５０℃の条件でカレンダー処理を行って塗工紙を得た。
【００５４】
塗工紙の白紙光沢の測定
各塗工紙試料の白紙光沢をＪＩＳＺ８７４１「７５°鏡面光沢度の測定方法」に準拠して測定した。結果を表３に示す。
【００５５】
塗工紙の表面強度の測定
ＲＩ印刷機で各塗工紙試料を同時に印刷した際のピッキングの程度を肉眼で判定し、５（優）から１（劣）まで相対的に目視評価した。結果を表３に示す。
【００５６】
【表１】
0005721892.tif 000002
【００５７】
【表２】
0005721892.tif 000003
【００５８】
【表３】
0005721892.tif 000004
【００５９】
表３に示すとおり、本発明による共重合体ラテックスＡ〜Ｄはいずれも紙塗工用組成物の粘度安定性が良好で、共重合体ラテックスの重合安定性にも優れ、得られた塗工紙の表面強度も良好である。
【００６０】
比較例１は、エチレン系不飽和カルボン酸単量体に占めるフマル酸の割合が７７重量％未満であり、紙塗工用組成物の粘度安定性が劣る。
比較例２は、フマル酸の使用量が３重量％未満であり、紙塗工用組成物の粘度安定性が劣る。
比較例３では、シアン化ビニル系単量体の使用量が３重量％未満であり、共重合体ラテックスの重合安定性が劣る。
比較例４では、シアン化ビニル系単量体およびエチレン系不飽和カルボン酸単量体の使用量が３重量％未満であり、フマル酸の使用量が３重量％未満であるため、共重合体ラテックスの重合安定性と紙塗工用組成物の粘度安定性が劣る。
【要約】
【課題】粘度安定性に優れ、塗工紙製造工程での塗工操業性が良好である紙塗工用組成物が得られる、共重合体ラテックスの提供。
【解決手段】脂肪族共役ジエン系単量体２５〜５５重量％、シアン化ビニル系単量体３〜３０重量％、エチレン系不飽和カルボン酸単量体３〜１５重量％およびこれらと共重合可能な他の単量体０〜６９重量％を乳化重合して得られる共重合体ラテックスであり、エチレン系不飽和カルボン酸単量体としてフマル酸を３重量％以上含有し、かつ、エチレン系不飽和カルボン酸単量体に占めるフマル酸の割合が７７％重量以上であることを特徴とする共重合体ラテックス。
【選択図】  なし